Спосіб виробництва слябів
Номер патенту: 68221
Опубліковано: 15.07.2004
Автори: Борщов Олексій Вікторович, Онода Костянтин Костянтинович, Захарюта Анатолій Іванович, Бражник Сергій Анатолійович, Сичов Олег Петрович, Бенецький Олексій Геннадійович, Толпа Анатолій Андрійович, Набока Володимир Іванович, Путнокі Олександр Юліусович, Кукуй Давид Пенхусович, Галушка Віктор Митрофанович, Аксьоненко Валерій Олексійович
Завантажити PDF файл.
Винахід може бути використаним на металургійних заводах при виробництві слябів із напівспокійних і киплячих сталей, і відноситься до галузі чорної металургії. Відомий виливок напівспокійної й киплячої сталі призначений для прокатування на сляби, що являє собою розширену донизу піраміду в основах якої розташовуються прямокутники з невеликою увігнутістю чи опуклістю стінок або із хвилястими стінками (Трубин К.Г., Ойкс Г.Н., Ме таллургия стали. Мартеновский процесе. М., Металлургия, 1970, с.621-стр.336). Такі виливки знайшли широке застосування в металургійній промисловості при виробництві слябів. При прокатуванні таких виливків на слябінгу має місце нерівномірність витяжки по ширині виливка, обумовлена кристалічною структурою виливка. Результатом цього є виникнення накатів у головній частині виливка у вигляді «риб'ячого хвоста», і, як наслідок, обрізки металу, що видаляється з головної частини сляба мають значну величину. На ряді заводів з метою зменшення збитків металу з обрізками, які видаляються з головної частини сляба, при розливанні напівспокійної та киплячої сталі використовують виливниці з напівзакритим верхом. Площа відкритого дзеркала металу у вер хньому перерізі таких виливниць приблизно в 2 рази менше ніж у звичайних наскрізних виливницях. Застосування виливниць із напівзакритим верхом дозволяє знизити головні обрізки при прокатуванні приблизно на 1%. Відомий також спосіб прокатування з попереднім обтисненням одного кінця виливка і наступним реверсивним прокатуванням, застосовуваний на заводі фірми «Кавасакі сейтецу» (Японія) у Тібе (Гетманец В.В., Шевчук В.Я., Рациональные режимы работы блюминга, М.: Ме таллургия, 1990, 136с. - стр.56). Такий спосіб значно зменшує торцеві обрізки і, крім того, забезпечує підвищення точності розмірів слябів по ширині. Однак для попереднього обтиснення одного кінця виливка затрачається додатковий час. Це викликає деякі збитки виробництва, і додаткову витрату енергоносіїв. Найбільш близькою по кількості суттєви х ознак до винаходу є те хнологія виробництва слябів із виливків киплячої й напівспокійної сталі, застосовувана на ВАТ «Запоріжсталь», за якою відливають слябові виливків, розширені донизу, нагрівають і прокатують ці виливки на обтискних станах донною частиною вперед (Технологическая инструкция ТИ 226-П.03-01-2000, Производство передельных и товарных слябов из слитков углеродистых, низколегированных и высокоуглеродистых марок стали, г.Запорожье 2000г. (стр.33)). Як показала практика, величина обрізків із головної частини при застосуванні даної технології становить 4¸6% і обумовлена наявністю накатів у вигляді «риб'ячих хвостів». В основу винаходу поставлено задачу зменшення кінцевих обрізків із головної частини виливка напівспокійної чи киплячої сталі після прокатування на слябінгу шляхом регламентування співвідношень розмірів складових частин виливка, призначеного для прокатування слябів і режимів обтиснень для цього виливка. Поставлена задача вирішується тим, що відливають розширені донизу слябові виливки, які складаються з двох сполучених між собою частин, каркасом кожної з якої є усічена піраміда, розширена донизу, причому вер хній переріз нижньої відповідає нижньому перерізу верхньої частини виливка, співвідношення висот верхньої і нижньої пірамід від 0,02 до 0,25, співвідношення відповідних сторін верхньої основи нижньої піраміди до верхньої основи верхньої піраміди перебуває в межах 0,5 ¸ 0,99. Здійснюють нагрівання виливків по звичайній заводській технології. Прокатують виливки на обтискних станах донною частиною вперед, а обтиснення верхньої основи виливка по кожній із граней здійснюють не раніше третього робочого проходу виливка. Суттєві ознаки, які збігаються із суттєвими ознаками найближчого аналога наступні: - сляби виробляють із виливків киплячої й напівспокійної сталі, розширених донизу; - здійснюють нагрівання виливків (по звичайній заводській технології); - прокатування виливків на блюмінгу здійснюється донною частиною вперед. Нові суттєві ознаки наступні: - відливають виливки, які складаються з двох сполучених між собою частин, каркасом кожної з яких є усічена піраміда, розширена донизу, причому верхній переріз нижньої частини відповідає нижньому перерізу вер хньої частини виливка; - співвідношення висот верхньої піраміди до нижньої перебуває в діапазоні від 0,02 до 0,25; - співвідношення відповідних сторін верхньої основи нижньої піраміди до верхньої основи верхньої піраміди знаходиться в межах 0,5 ¸ 0,99; - обтиснення верхньої основи виливка при прокатуванні здійснюють не раніше третього робочого проходу по кожній із граней виливка. Для регулювання форми розкату в горизонтальному перерізі застосовується зміна форми виливка, однак, якщо спосіб прокатування з попереднім обтисненням одного кінця виливка і наступним реверсивним прокатуванням передбачає проведення спеціальних операцій на прокатному стані для корекції форми виливка, то запропонований спосіб передбачає тільки регламентований режим обтиснень виливка, який має спеціальну форму. Це дозволяє одержати мінімальні обрізки з головної частини виливка. Така форма виливка може бути отримана виконанням його складеним з двох сполучених між собою частин, каркасом кожної з який є усічена піраміда, розширена донизу, причому верхній переріз нижньої відповідає нижньому переріза верхньої частини виливка. При співвідношенні висот верхньої піраміди до нижньої, менше 0,02 неможливо дістати зменшення головних обрізків, тому що обсяг металу, що знаходиться у верхній частині виливка занадто малий. Виконання цього співвідношення більше 0,25 також недоцільно, тому що це ускладнює одержання правильної форми розкату в горизонтальному перерізі. Співвідношення відповідних сторін верхньої основи нижньої піраміди до верхньої основи верхньої піраміди повинне знаходиться в межах 0,5 ¸ 0,99. При виконанні цього співвідношення менше 0,5 утруднюється одержання якісної поверхні головної частини виливка у зв'язку з недостатньою площею відкритого дзеркала металу у верхньому перерізі виливниці (погіршується газовиділення зі сталі), при виконанні цього співвідношення більше 0,99 утр уднюється стриперування виливків. Обтиснення верхньої основи виливка при прокатуванні необхідно робити не раніше третього робочого проходу по кожній із граней виливка. При прокатуванні в перших трьох проходах по кожній зі сторін виливка, його кристалічна структура в крайніх зонах, що обжимаються, руйнується, і при наступних проходах нерівномірність деформації по ширині сляба зводиться до мінімуму. Така схема прокатування забезпечує вирівнювання торця головної частини сляба за рахунок зменшення нерівномірності деформації по ширині сляба до одержання деформованої структури виливка замість кристалічної структури. На фіг.1 зображений виливок для застосування в пропонованій технології. Виливок складається з двох сполучених між собою нижньої частини - 1 і верхньої частини - 2, каркасом кожної з який є усічена піраміда, розширена донизу. Виливок має верхню основу - 3. Верхній переріз нижньої частини відповідає нижньому перерізу верхньої частини виливка. Висота нижньої піраміди - L1, верхньої - L2. Сторони верхньої основи нижньої піраміди відповідні сторонам верхній основи верхньої піраміди Н1 і Н2, В1 і В2. Випробування даного винаходу проведено в умовах ВАТ «Запоріжсталь» на виливках масою 16 т при прокатуванні слябів шириною 1300мм. Для проведення експериментів були виготовлені спеціальні виливниці, що дозволяють отримати виливок, що складається з двох сполучених частин каркасом кожної з який є усічена піраміда, розширена донизу. Висота виливка становила 2350мм, висота верхньої піраміди - 160мм, висота нижньої піраміди - 2190мм, розміри нижньої основи нижньої піраміди - 1400х780мм, верхньої основи нижньої піраміди (відповідні розмірам нижньої основи верхньої піраміди) - 1373х726мм. Розміри сторін верхньої основи верхньої піраміди - 1163х520мм. Співвідношення висот верхньої піраміди до нижньої становить 0,073, співвідношення відповідних сторін верхньої основи нижньої піраміди до верхньої основи верхньої піраміди становило відповідно 0,85 і 0,72. Нагрівання виливків провадилося по звичайній заводській технології. Прокатування виливків велося донною частиною вперед. Обтиснення верхньої основи виливка при прокатуванні здійснювалося не раніше четвертого робочого проходу по кожній із граней виливка. Аналіз проведених експериментів дозволив зробити висновок, що розроблена технологія дозволяє скоротити обрізки з головної частини сляба на 1,5%.
Назва патенту англійською
Method for manufacture of slabs
Автори англійською
Kukui Davyd Penhusovych, Kukuj Davyd Penkhusovych, Kukui Davyd Penkhusovych, Tolpa Anatolii Andriiovych, Tolpa Anatolii Andriovych, Benetskyi Oleksii Hennadiiovych, Borschov Oleksii Viktorovych, Putnoki Oleksandr Yuliusovych, Naboka Volodymyr Ivanovych, Onoda Kostiantyn Kostiantynovych, Sychov Oleh Petrovych, Halushka Viktor Mytrofanovych
Назва патенту російською
Способ производства слябов
Автори російською
Кукуй Давид Пенхусович, Толпа Анатолий Андреевич, Бенецкий Алексей Геннадьевич, Борщов Алексей Викторович, Путноки Александр Юлиусович, Набока Владимир Иванович, Онода Константин Константинович, Сичов Олег Петрович, Сычев Олег Петрович, Галушка Виктор Митрофанович
МПК / Мітки
Мітки: слябів, виробництва, спосіб
Формула / Реферат
Спосіб виробництва слябів, що включає відливання слябових виливків, розширених донизу, нагрівання і прокатування цих виливків на обтискних станах донною частиною вперед, який відрізняється тим, що виливки відливають складеними з двох сполучених між собою частин, каркасом кожної з яких є зрізана піраміда, розширена донизу, причому верхній переріз нижньої частини відповідає нижньому перерізу верхньої частини виливка, відношення висоти верхньої піраміди до висоти нижньої перебуває в діапазоні 0,02-0,25, відношення відповідних сторін верхньої основи нижньої піраміди до сторін верхньої основи верхньої піраміди перебуває в межах 0,5-0,99, а обтиснення верхньої основи виливка при прокатуванні виконують не раніше третього робочого проходу по кожній із граней виливка.
Код посилання
Спосіб виробництва слябів
Попередній патент: Спосіб лікування гострих респіраторних вірусних інфекцій
Наступний патент: Процес виробництва насіннєвого матеріалу картоплі в культурі in vitro
Випадковий патент: Спосіб визначення гормонів похідних індолу та їх метаболітів в одній пробі біологічного матеріалу